(57)【要約】ポリアミド樹脂組成物を提供する。本発明は、ポリアミド樹脂；前記ポリアミド樹脂１００重量部に対して、ポリプロピレン樹脂５〜１００重量部、ガラス繊維１０〜１３５重量部、およびフェノール系耐熱剤０．１〜８重量部を含み、イオン溶出度が低く、高温または低温の外部環境に晒されても物性変化が小さく、優れた生産性を示すため、燃料電池自動車の膜加湿器素材用に容易に適用できるポリアミド樹脂組成物を提供する。【特許請求の範囲】
【請求項１】
ポリアミド樹脂；
前記ポリアミド樹脂１００重量部に対して、ポリプロピレン樹脂５〜１００重量部；ガラス繊維１０〜１３５重量部；およびフェノール系耐熱剤０．０１〜８重量部；を含み、
表面積８０ｃｍ２の試片を製作し、該試片を脱イオン水２００ＭＬに浸漬させた後、８０℃で１５００時間加熱して測定した電気伝導度が８０マイクロジーメンス以下、表面積が２７０ｃｍ２の試片を製作し、該試片を脱イオン水２００Ｍに浸漬させた後、８０℃で１６８時間加熱して測定した、ナトリウム、カリウム、マグネシウム、カルシウム、銅、ヨウ素、リン、リチウム、アルミニウム、マンガン、鉄およびニッケルの陽イオン濃度の総和が８ｐｐｍ以下であることを特徴とする、ポリアミド樹脂組成物。
【請求項２】
前記ポリアミド樹脂は、２．０〜３．５の相手粘度を有し、ポリアミド６、ポリアミド１２、ポリアミド６６、ポリアミド６／６６、ポリアミド６／１２、ポリアミド６／６Ｔ、ポリアミド６／６Ｉ、及びこれらの共重合体の中から選ばれた１種以上を含むことを特徴とする、請求項１に記載のポリアミド樹脂組成物。
【請求項３】
前記ポリプロピレン樹脂は、無水マレイン酸が０．４〜２重量％グラフトされているホモポリプロピレン、エチレンプロピレン共重合体およびエチレンオクテン共重合体の中から選ばれた少なくとも１種の相溶化剤を１〜３５重量％含むことを特徴とする、請求項１に記載のポリアミド樹脂組成物。
【請求項４】
前記ポリプロピレン樹脂は、ＡＳＴＭ Ｄ１２３８に準拠して測定した溶融指数（ＭＩ、ＭＥＬＴ ＩＮＤＥＸ）が３〜５０ｇ／１０ｍｉｎであることを特徴とする、請求項１に記載のポリアミド樹脂組成物。
【請求項５】
前記フェノール系耐熱剤は下記構造式（Ｉ）で表わされることを特徴とする、請求項１に記載のポリアミド樹脂組成物。
構造式（Ｉ）
2016501959.tif 000006
（式中、Ｒ１はメチル基であり、Ｒ２およびＲ３は炭素数１〜５のアルキル基よりなる群から選ばれた同一または異なる置換基である。）
【請求項６】
酸化防止剤、難燃剤、蛍光増白剤、可塑剤、増粘剤、帯電防止剤、離型剤、顔料、および核剤よりなる群から選ばれた１種以上の添加剤をさらに含むことを特徴とする、請求項１に記載のポリアミド樹脂組成物。
【請求項７】
ＡＳＴＭ Ｄ６３８に準拠した引張強度が１，１００ｋｇ／ｃｍ２以上、
ＡＳＴＭ Ｄ７９０に準拠した曲げ強度が１，７００ｋｇ／ｃｍ２以上、
ＡＳＴＭ Ｄ６４に準拠した熱変形温度は４．６ｋｇ／ｃｍ２の荷重で１５０℃以上であることを特徴とする、請求項１に記載のポリアミド樹脂組成物。
【請求項８】
自動車内装品である燃料電池膜加湿器用に使用されることを特徴とする、請求項１に記載のポリアミド樹脂組成物。
【発明の詳細な説明】
【技術分野】
【０００１】
本発明は、自動車の燃料電池装置の性能を維持および向上させる役割をする加湿器素材に使用されるポリアミド樹脂組成物に関する。
【背景技術】
【０００２】
燃料電池とは、水素と酸素が持っている化学エネルギーを電気化学反応によって直接電気エネルギーに変化させる高効率の無公害発電装置であって、カソード（ｃａｔｈｏｄｅ）には酸素、アノード（ａｎｏｄｅ）には水素がそれぞれ供給され、水の電気分解の逆反応として電気化学反応が行われ、水、熱と共に電気が発生する原理を持つ。燃料電池は、乾電池や蓄電池などの一般化学電池とは異なり、水素と酸素が供給される限り、電気を生産し続けることができ、熱損失がないため、内燃機関よりも２倍程度高い効率を示す。よって、燃料電池は、環境に優しいうえ、化石燃料の枯渇への心配を減らすことができるという利点がある。
【０００３】
このような燃料電池は、使用される電解質の種類によって高分子電解質型燃料電池、リン酸型燃料電池、溶融炭酸塩型燃料電池、固体酸化物型燃料電池、およびアルカリ型燃料電池などに大別される。
【０００４】
高分子電解質型燃料電池の性能を向上させる上で最も重要な要因の一つは、膜−電極接合体の高分子電解質膜に適切な温度および所定の水分を供給することにより、含水率を維持するようにすることである。これは、高分子電解質膜が乾燥すると発電効率が急激に低下するためである。
【０００５】
このように膜−電極接合体の高分子電解質膜に適切な温度および湿度の環境を維持させるには、加湿装置が必須である。
【０００６】
加湿器は、高分子電解質膜に、未反応ガス中に含まれている水蒸気のみを選択的に透過させる膜を用いて、未反応ガス中の水蒸気を高分子電解質膜に提供する方式であって、加湿器を軽量化および小型化することができるという利点がある。このような選択的透過膜としては、単位体積当たりの透過面積が大きい中空糸膜が好ましい。
【０００７】
加湿膜方式に使用される素材は、中空糸膜の性能に悪影響を与えてはならない。イオンは経時的に膜の性能を低下させる。よって、加湿器素材からイオンが溶出してはならず、溶出してもその程度が低くなければならない。また、自動車に適用されるときは、自動車の耐振動、耐熱、耐寒などの特性が良くなければならず、建物用に適用されるときは、耐衝撃特性にも優れなければならない。
【０００８】
このような特性を満足するために、様々な高分子素材が提案されてきた。特に、高耐熱ポリアミド樹脂は、機械的物性だけでなく、耐熱または耐寒性質にも優れるため、最近、加湿器材料としての使用が提案されている。
【０００９】
但し、高耐熱ポリアミド樹脂は、製品成形の際に溶融温度が高いためサイクルタイム（ｃｙｃｌｅ ｔｉｍｅ）がかなり長くて生産性が良くない。
【００１０】
したがって、最近では、高耐熱ポリアミド樹脂の長所である低イオン溶出度、機械的物性、耐熱特性、耐寒特性を全て満足しながら、短所である成形サイクルタイムも短縮させることが可能な加湿器用材料への開発が求められている。
【発明の概要】
【発明が解決しようとする課題】
【００１１】
本発明は、自動車の内部環境である長時間高温多湿環境に晒されてもイオン溶出度が非常に低いうえ、優れた機械的特性、耐熱性、耐寒性および高い生産性を持つため、自動車燃料電池用加湿装置の素材として適用することが可能なポリアミド樹脂組成物を提供することを目的とする。
【課題を解決するための手段】
【００１２】
そのために、本発明は、好適な第１具現例として、ポリアミド樹脂；前記ポリアミド
樹脂１００重量部に対して、ポリプロピレン樹脂５〜１００重量部、ガラス繊維（ｇｌａｓｓ ｆｉｂｅｒ）５〜１３５重量部、およびフェノール系耐熱剤０．０１〜８重量部を含み、表面積８０ｃｍ２の試片を製作し、該試片を脱イオン水（ｄｅｉｏｎｉｚｅｄ ｗａｔｅｒ）２００ＭＬに浸漬させ、８０℃で１５００時間加熱した後、電気伝導度８０マイクロジーメンス以下および表面積２７０ｃｍ２の試片を製作して、該試片を脱イオン水２００Ｍに浸漬させ、８０℃で１６８時間加熱した後、ナトリウム、カリウム、マグネシウム、カルシウム、銅、ヨウ素、リン、リチウム、アルミニウム、マンガン、鉄およびニッケルの陽イオン濃度の総和が８ｐｐｍ以下である、ポリアミド樹脂組成物を提供する。
【００１３】
前記具現例によるポリアミド樹脂は、２．０〜３．５の相対粘度を有し、ポリアミド６、ポリアミド１２、ポリアミド６６、ポリアミド６／６６、ポリアミド６／１２、ポリアミド６／６Ｔ、ポリアミド６／６Ｉ、及びこれらの共重合体の中から選ばれた１種以上を含むことができる。
【００１４】
前記具現例によるポリプロピレン樹脂は、無水マレイン酸が０．４〜２重量％グラフトされているホモポリプロピレン、エチレンプロピレン共重合体、およびエチレンオクテン共重合体の中から選ばれた少なくとも１種の相溶化剤を含むことができる。
【００１５】
前記具現例によるポリプロピレン樹脂は、ＡＳＴＭ Ｄ１２３８に準拠して測定した溶融指数（ＭＩ、ＭＥＬＴ ＩＮＤＥＸ）が３〜５０ｇ／１０ｍｉｎであってもよい。前記具現例によるフェノール系耐熱剤は下記構造式（Ｉ）で表わされるものであってもよい。
【００１６】
構造式（Ｉ）
2016501959.tif 000002
【００１７】
式中、Ｒ１はメチル基であり、Ｒ２およびＲ３は炭素数１〜５のアルキル基よりなる群から選択された同一または異なる置換基である。
【００１８】
前記具現例によるポリアミド樹脂組成物は、酸化防止剤、難燃剤、蛍光増白剤、可塑剤、増粘剤、帯電防止剤、離型剤、顔料、および核剤よりなる群から選ばれた１種以上の添加剤をさらに含むことができる。
【００１９】
前記具現例によるポリアミド樹脂組成物は、ＡＳＴＭ Ｄ６３８に準拠した引張強度が１，１００ｋｇ／ｃｍ２以上、ＡＳＴＭ Ｄ７９０に準拠した曲げ強度が１，７００ｋｇ／ｃｍ２以上、ＡＳＴＭ Ｄ６４に準拠した熱変形温度は４．６ｋｇ／ｃｍ２の荷重で１５０℃以上であってもよい。
【００２０】
前記具現例によるポリアミド樹脂組成物は、自動車内装品である燃料電池膜加湿器用に使用できる。
【発明の効果】
【００２１】
本発明に係るポリアミド樹脂組成物は、長時間振動環境、高温、低温環境に放置しても、機械的物性が大きく変化せず、優れた物理的特性および耐熱特性を有し、長時間水中に浸漬してもイオン溶出が大きくないので、燃料電池装置の性能を維持および向上させる役割を果たす加湿器用への適用に適する。
【発明を実施するための形態】
【００２２】
以下、本発明をより詳細に説明する。
【００２３】
本発明は、ポリアミド樹脂；前記ポリアミド樹脂１００重量部に対して、ポリプロピレン樹脂５〜１００重量部、ガラス繊維１０〜１３５重量部、およびフェノール系耐熱剤０．１〜８重量部を含む、ポリアミド樹脂組成物に関する。
【００２４】
一般に、ポリアミド樹脂は、アミド（ａｍｉｄｅ）基（−ＣＯＮＨ−）を含む熱可塑性樹脂を意味するが、ポリアミド樹脂のうち、ポリアミド６およびポリアミド６６の構造式は、それぞれ下記構造式（ＩＩ）および（ＩＩＩ）のとおりである。
【００２５】
構造式（ＩＩ）
−（ＮＨ−（ＣＨ２）５−ＣＯ）ｎ
構造式（ＩＩＩ）
−（ＮＨ−（ＣＨ２）６−ＨＮ−ＣＯ−（ＣＨ２）４−ＣＯ）ｎ
前記構造式（ＩＩ）および（ＩＩＩ）において、ｎは２００〜１５，０００の整数である。
【００２６】
本発明において、ポリアミド樹脂は、ポリアミド６、ポリアミド１２、ポリアミド６６、ポリアミド６／６６、ポリアミド６／１２、ポリアミド６／６Ｔ、ポリアミド６／６Ｉ、およびこれらの共重合体の中から選ばれた１種以上であり、好ましくは、ポリアミド６、ポリアミド６６およびこれらの混合物を含む。
【００２７】
前記ポリアミド樹脂は２．０〜３．５の相手粘度を有し、相対粘度は２０℃で、９６％硫酸１００ｍＬにポリアミド樹脂１ｇを添加して測定した値である。
【００２８】
前記相対粘度が２．０未満である場合には、剛性および耐熱性が低下するおそれがあり、前記相手粘度が３．５を超える場合には、高速生産の際にスクリューと樹脂との間の過多な摩擦熱が発生し、樹脂の分解または成形のために高圧の圧力が必要となり、成形機と金型に無理を発生させて射出成形が難しくなるおそれがある。
【００２９】
本発明において、ポリプロピレン樹脂は、ポリアミドとの相溶性が良くないから、２種の樹脂の相溶性を最大化するために相溶化剤が含有できる。
【００３０】
相溶性の確保ができない場合、ポリアミドとポリプロピレン樹脂間の相分離がなされてポリプロピレン樹脂に比べてイオン溶出性が高いポリアミド樹脂によって陽イオン濃度および電気伝導度が上昇することになる。
【００３１】
前記相溶化剤は、無水マレイン酸が０．４〜２重量％グラフトされたホモポリプロピレン、エチレンプロピレン共重合体、およびエチレンオクテン共重合体の中から選択される１種以上である。このとき、無水マレイン酸がグラフトされた含量０．４〜２重量％は、無水マレイン酸がグラフトされたホモポリプロピレン、エチレンプロピレン共重合体またはエチレンオクテン共重合体それぞれの全体を基準とした含量である。無水マレイン酸のグラフトされた含量が０．４重量％未満であると、結合力が足りないため、相溶化剤としての役割を果たすことができず、耐衝撃性の向上効果が微々たるものであり、無水マレイン酸のグラフトされた含量が２重量％超過であると、超過含量が未反応物として存在して水との接触の際に変色し、製品の表面にガスの跡が生じるという問題がある。
【００３２】
また、前記ポリプロピレン樹脂は、溶融指数（ＭＥＬＴ ＩＮＤＥＸ、ＭＩ）３〜５０ｇ／１０ｍｉｎのポリプロピレンに相溶化剤として無水マレイン酸が０．４〜２重量％グラフトされたホモポリプロピレンまたはエチレンプロピレン共重合体またはエチレンオクテン共重合体を１〜３５重量％含むことができる。溶融指数は、ＡＳＴＭ Ｄ１２３８に準拠して２３０℃で２１６０ｇの重り（ｗｅｉｇｈｔ）をかけオリフィス（ｏｒｉｆｉｃｅ）を介して降りてきた重量で計算する。
【００３３】
このとき、ポリプロピレン樹脂に対して、前記無水マレイン酸が０．４〜２重量％グラフトされたホモポリプロピレンまたはエチレンプロピレン共重合体またはエチレンオクテン共重合体を１種以上含む相溶化剤の含量が１重量％未満の場合には、ポリプロピレン樹脂とポリアミド樹脂との相溶性が良くなくて耐衝撃性の向上効果が微々たるものであり、３５重量％超過の場合には、超過含量に比べて物性の向上効果が微々たるものであって、経済的な面で問題がある。
【００３４】
また、溶融指数が３ｇ／１０ｍｉｎ未満または５０ｇ／１０ｍｉｎ超過の場合には、押出機内でポリアミド樹脂との混練の際に相分離が行われるという問題点がある。
【００３５】
このようなポリプロピレン樹脂の含量は、全ポリアミド樹脂組成物１００重量部に対して５〜１００重量部でありうる。ポリプロピレンの含量が５重量部未満であると、衝撃性が低下するおそれがあり、ポリプロピレンの含量が１００重量部超過であると、耐熱性が足りなくて後変形が発生するおそれがあるので、上記の範囲が好ましい。しかし、要求される物性に応じて含量の調整が可能である。
【００３６】
また、本発明の一具現例では、ポリアミド樹脂組成物の剛性を向上させるためにガラス繊維を含むことができる。本発明で使用されるガラス繊維は、通常使用されるガラス繊維であって、Ｃｈｏｐ形状を有し、長さが３〜６ｍｍであり、ＣａＯ・ＳｉＯ２・Ａｌ２Ｏ３を主成分として含有し、ＣａＯ１０〜２０重量部、ＳｉＯ２５０〜７０重量部、およびＡｌ２Ｏ３２〜１５重量部から構成される。好ましくは、最終組成物との界面接着力のためにガラス繊維の表面にシラン（Ｓｉｌａｎｅ）でカップリング（Ｃｏｕｐｌｉｎｇ）処理されたものであり、直径１０〜１３μｍのガラス繊維を使用することができる。本発明の組成物に使用したガラス繊維は、ＫＣＣ社の商品「ＣＳ−３１１」であり、その添加量は前記ポリアミド樹脂１００重量部に対して１０〜１３５重量部である。もし１０重量部未満で添加する場合には、引張強度および曲げ強度が低下し、１３５重量部超過で添加する場合には、成形上の表面不良または電気伝導度が増加するおそれがある。
【００３７】
ガラス繊維は、主成分がＣａ、Ｓｉ、Ａｌなどの陽イオンから構成されているため、陽イオン濃度および電気伝導度を高くする最も大きな要因である。したがって、加水分解による陽イオンの溶出を抑えるためには、本発明で使用されたガラス繊維のようにシランで表面処理されたものが効果的であり、ポリアミド樹脂、ポリプロピレン樹脂との接着力を向上させて、ガラス繊維が水に晒されることを防止することが陽イオンの溶出を抑えるのに最も効果的である。
【００３８】
また、本発明の一具現例では、ポリアミド樹脂組成物の耐熱性を向上させるためにフェノール系耐熱剤を含むことができ、前記フェノール系耐熱剤は、下記構造式（Ｉ）で表わされるものでありうる。前記フェノール系耐熱剤は、前記ポリアミド樹脂１００重量部に対して０．１〜８重量部で含むことができる。前記フェノール系耐熱剤が前記ポリアミド樹脂１００重量部に対して０．１重量部未満で含まれると、耐熱性を向上させる効果を得ることができず、 前記フェノール系耐熱剤が前記ポリアミド樹脂１００重量部に対して８重量部超過で含まれると、耐熱性の向上効果が微々たるものであって、経済性の観点から意味がない。
【００３９】
フェノール系耐熱剤はポリマーの分解を低下させる役割をする。これは、ポリマーの分解を抑制して、ポリマーから出てくるイオンによる電気伝導度の上昇を抑えることができる。
【００４０】
構造式（Ｉ）
2016501959.tif 000003
【００４１】
式中、Ｒ１はメチル基であり、Ｒ２およびＲ３はそれぞれ炭素数１〜５のアルキル基よりなる群から選択された同一または異なる置換基である。
【００４２】
後述の実験例に示すように、ＡＳＴＭ Ｄ６３８に準拠した引張強度が１，１００ｋｇ／ｃｍ２以上、ＡＳＴＭ Ｄ７９０に準拠した曲げ強度が１，７００ｋｇ／ｃｍ２以上、ＡＳＴＭ Ｄ６４８に準拠した熱変形温度は４．６ｋｇ／ｃｍ２の荷重で１５０℃以上のポリアミド樹脂組成物を提供し、後述の方法によって電気伝導度８０マイクロジーメンス以下のポリアミド樹脂組成物を提供する。前記ポリアミド樹脂組成物の電気伝導度値が８０マイクロジーメンス以上である場合、メンブレインの全スルホン酸基の５％以上が汚染して水分流動率（ｗａｔｅｒ ｆｌｕｘ）の変化をもたらし、メンブレインの劣化による寿命低下の最も大きな原因となる。
【００４３】
前記電気伝導度は、表面積８０ｃｍ２の試片を射出製作して試片のいずれか一部分も水面上に出ないように、脱イオン水２００ＭＬ入りの硬質ガラス瓶に浸漬させて密封した後、オーブン（ＯＶＥＮ）によって８０℃で１５００時間加熱した後、オーブンから取り出して常温の状態になるまで放置した後、電気伝導度計によって測定する。脱イオン水は、溶解しているイオンをすべて除去した水のことをいうが、通常、イオン交換樹脂が使用され、工業用水・飲料水などとして利用される。また、ジーメンスとは、イオンの濃度、すなわち電気伝導度の単位であって、１を電気抵抗の単位たるオームで割って表現する。前記電気伝導度は、ＭＥＴＴＬＥＲ ＴＯＬＥＤＯ社のＳＥＶＥＮ ＣＯＭＰＡＣＴ製品にＩｎＬａｂ７４１センサーを用いて測定した。
【００４４】
上述したポリアミド樹脂組成物は、長時間振動環境、高温、低温環境に放置しても、機械的物性が大きく変化せず、優れた物理的特性および耐熱特性を持つため、加湿器に容易に適用できる。
【００４５】
上述したポリアミド樹脂組成物は、ポリアミド樹脂、ポリプロピレン樹脂、フェノール系耐熱剤、及びガラス繊維を２４０℃〜２７０℃で溶融混練することにより製造できる。
【００４６】
前記溶融混練の温度が２４０℃未満の場合には、ポリアミド樹脂の融点とほぼ類似して溶融混練が十分に行われず、前記溶融混練の温度が２７０℃超過の場合には、添加剤またはポリアミド樹脂が熱分解または揮発するおそれがあるので、品質の低下を生じさせるおそれがある。
【００４７】
前記ポリアミド樹脂組成物の製造には、通常使用できる溶融混練方法および機器が使用できるが、このような溶融混練に使用される機器の具体的な例として１軸または２軸スクリュー押出機があり、このような押出機は原料の均一な混練のために２以上の投入口を備えることができる。このような第１および第２投入口を備えた１軸または２軸スクリュー押出機を用いる場合、第１投入口にはポリアミド樹脂、ポリプロピレン樹脂および耐熱剤を投入し、第２投入口にはガラス繊維（ｇｌａｓｓ ｆｉｂｅｒ）を投入することが押出機内でスクリューのシェアによる均一な混練の効果をもたらすことができて好ましい。
【００４８】
溶融混練の際に添加剤の揮発を減らし且つ組成物の物性を最大化するために、押出機などの機器内における滞留時間を最小化することが好ましい。そして、本発明の目的に違背しない範囲で酸化防止剤、難燃剤、蛍光増白剤、可塑剤、増粘剤、帯電防止剤、離型剤、顔料、核剤、およびこれらの混合物などを添加することができる。
【００４９】
前述したようなポリアミド樹脂組成物は、長時間振動環境、高温、低温環境に放置しても、機械的物性が大きく変化せず、優れた物理的特性および耐熱特性を有するため、加湿器に容易に適用できる。前述したポリアミド樹脂組成物は、燃料電池自動車のスタックの発電効率性を高めるために必要な装置たる中空糸膜加湿装置として使用される。前記加湿装置は厚さ１〜１０ｍｍの円形または四角形の構造を持つ。また、前記ポリアミド樹脂組成物は建物用燃料電池膜加湿器装置として使用できる。
【実施例】
【００５０】
以下、本発明を下記の実施例によってより詳細に説明する。但し、下記の実施例は、本発明を例示するものに過ぎず、本発明の内容が下記の実施例によって限定されるものではない。
【００５１】
実施例１〜１１
主原料の供給装置（ｆｅｅｄｅｒ）から製品吐出部まで２４０〜２７０℃で順次加熱された二軸押出機（ドイツのＣＯＰＥＲＩＯＮ社製）の１次原料投入口に、ポリアミド樹脂、ポリプロピレン樹脂、フェノール系耐熱剤を下記表１の組成で投入し、熱溶融および混練工程を介してポリアミド樹脂組成物を製造した。
【００５２】
ポリアミド樹脂組成物を熱溶融および混練した後、前記ポリアミド樹脂組成物をチップ状にして除湿型乾燥機を用いて８０℃で４時間乾燥させた。
【００５３】
比較例１〜５
下記表１に記載されているように、成分別含量を調節した以外は前記実施例と同様にしてポリアミド樹脂組成物を製造し、チップ状にして乾燥させた。
【００５４】
【表１】
2016501959.tif 000004
【００５５】
＊Ａ１：ポリアミド６（ＫＯＬＯＮ ＩＮＤＵＳＴＲＩＥＳ社製）１００重量％
＊Ａ２：ポリアミド６６（ＡＳＣＥＮＤ社製）１００重量％
＊Ａ３：９０重量％のポリアミド６と１０重量％のポリアミド６６から構成
＊Ａ４：１０重量％のポリアミド６と９０重量％のポリアミド６６から構成
＊Ａ５：ポリアミド６（相対粘度３．３）（ＫＯＬＯＮ ＩＮＤＵＳＴＲＩＥＳ社製）１００重量％
＊Ａ１〜Ａ４：相対粘度２．７
＊Ｐ１：１重量％の無水マレイン酸がグラフトされたホモポリプロピレン（ＥｘｘｏｎＭｏｂｉｌ社製）を含むポリプロピレン樹脂
＊Ｐ２：１重量％の無水マレイン酸がグラフトされたエチレンオクテンエラストマー（Ｄｕｐｏｎｔ社製）を含むポリプロピレン樹脂
＊Ｐ３：１重量％の無水マレイン酸がグラフトされたエチレンプロピレンエラストマー（Ｄｕｐｏｎｔ社製）を含むポリプロピレン樹脂
前記実施例及び比較例で得られたポリアミド樹脂組成物の物性、電気伝導度および陽イオン濃度を、以下の評価基準に基づいて評価した後、その結果を表２に示した。
【００５６】
（１）引張強度：ＡＳＴＭ Ｄ６３８に準拠して１／８ｉｎｃｈの試片を製作した後に測定を行い、１，１００ｋｇ／ｃｍ２未満の値であれば不良と判断した。
【００５７】
（２）曲げ強度：ＡＳＴＭ Ｄ７９０に準拠して１／８ｉｎｃｈの試片を製作した後に測定を行い、１，７００ｋｇ／ｃｍ２未満の値であれば不良と判断した。
【００５８】
（３）熱変形温度：ＡＳＴＭ Ｄ６４８に準拠して１／４ｉｎｃｈの試片を製作した後に測定を行い、４．６ｋｇ／ｃｍ２の荷重で１５０℃未満の値であれば不良と判断した。
前記各物性の評価基準に基づいて、前記実施例１〜１０及び比較例１〜６で得られたポリアミド樹脂組成物の物性を測定した。
【００５９】
（４）電気伝導度：前記実施例及び比較例のポリアミド樹脂組成物を用いて表面積８０ｃｍ２の試片を製作し、脱イオン水２００ＭＬに完全に浸漬させ、８０℃の環境で１５００時間を経過した後、電気伝導度を測定した。      
【００６０】
（５）陽イオン濃度：前記実施例及び比較例のポリアミド樹脂組成物を用いて表面積２７０ｃｍ２の試片を製作し、脱イオン水２００ＭＬに完全に浸漬させ、８０℃の環境で１６８時間が経過した後、ＩＣＰ−ＭＳを用いてナトリウム、カリウム、マグネシウム、カルシウム、銅、ヨウ素、リン、リチウム、アルミニウム、マンガン、鉄およびニッケルの陽イオン濃度を測定した。
【００６１】
【表２】
2016501959.tif 000005
＊表面不良：製品の表面にガラス繊維（ＧＬＡＳＳ ＦＩＢＥＲ）の流れ跡が生じて表面が滑らかでない現象
【００６２】
前記表２に示すように、本発明によってポリアミド樹脂、ポリプロピレン樹脂、ガラス繊維および耐熱剤を本発明に係る組成比で含む実施例１〜１１の場合、各成分の含量比が本発明の範囲から外れる比較例１〜５に比べて引張強度、曲げ強度などの物性面、熱変形温度、電気伝導度、陽イオン濃度などに同時に優れた特性を有することが分かる。
【国際調査報告】
2016501959.tif 000007
2016501959.tif 000008
2016501959.tif 000009
2016501959.tif 000010